(57)【要約】【課題】非相溶性のポリカーボネート（ＰＣ）／ポリメチルメタクリレート（ＰＭＭＡ）の溶融混練において、一方の高分子成分ＰＣをマトリクスとした場合、他方の高分子成分ＰＭＭＡの分散相サイズを数百ナノメートル以下に制御した微視的分散構造を有するナノ分散高分子ブレンド押出し物（フィルムやシート状含む）およびその製造方法を提供する。【解決手段】相容化剤等の余分な添加物を加えることなく、１０００ｒｐｍ以上のスクリュー回転が可能な微量型高せん断成形加工機を用いて非相溶性高分子ブレンドを溶融混練することにより、一方の高分子成分ＰＣをマトリクスとした場合、他方の高分子成分ＰＭＭＡの分散相サイズを数百ナノメートル以下に制御した微視的分散構造を有するナノ分散高分子ブレンド押出し物の製造が可能になった。特に、ナノメーターレベルでの微細構造を形成させるには微量型高せん断成形加工機においてブレンド試料に賦与されるせん断流動場を高める必要がある。それには、スクリューの回転数をさらに上げる、一定回転数下での混練時間を長くする、などの方法が有効である。本発明では、このような高せん断成形加工条件を整えることにより、分散相サイズを数百ナノメートル以下に制御した構造を形成させることにより、光学的に透明な材料を創製することに成功した。【選択図】なし【特許請求の範囲】
【請求項１】
ポリカーボネート（ＰＣ）；９７−６０重量％とポリメチルメタクリレート（ＰＭＭＡ）；３−４０重量％から成る樹脂を、微量型高せん断成形加工機を用いてブレンドする溶融混練方法。
【請求項２】
請求項１記載の溶融混練方法により溶融混練した前記ブレンドされた樹脂を成形する成形工程をさらに備える成形加工方法。
【請求項３】
請求項２項記載の成形加工方法により成形された樹脂成形物。
【請求項４】
前記樹脂成形物は、ロッド、フィルム、シート、ファイバーのいずれか１つであることを特徴とする請求項３記載の樹脂成形物。
【請求項５】
前記樹脂成形物は、フィルムにしたときに、透明性に優れた材料であることを特徴とする請求項４記載の樹脂成形物。
【発明の詳細な説明】
【技術分野】
【０００１】
本発明は、非相溶性高分子ブレンドであるポリカーボネート（ＰＣ）とポリメチルメタクリレート（ＰＭＭＡ）の溶融混練方法に関するものであり、特に、互いに溶け合わないブレンド系であっても、数百ナノメートル以下の分散相を有する高分子ブレンド押出し物を容易に実現することが可能な溶融混練方法及びその方法により得られる樹脂成形物に関するものである。
【背景技術】
【０００２】
従来、スクリュー回転数が３００ｒｐｍ程度の通常の混練押出し機を用いて非相溶性高分子ブレンド系の単純機械的混合を行った場合、一方の高分子成分の分散相サイズにおける理論的・実験的限界は、３５０ナノメーター（ｎｍ）であると報告されている。従って、所望の高分子ブレンド物の性能や機能を相乗効果として発現させるために、従来、ブレンド成分の一方もしくは両方と親和性もしくは接着性のある相容化剤を用いて混練を行っていたが、本質的に分子レベルで相互に溶解していないために、一方の高分子成分をマトリクスとした場合、他方の高分子成分の分散相サイズが数ミクロン〜サブミクロンメーターレベルとなる高分子ブレンド押出し物しか得られず、それらの性能や機能を極限まで高めることはできなかった（非特許文献１）。
【０００３】
また、３０年前に発見されたリアクティブプロセシング技術（非特許文献２）は、ブレンド成分間に存在する官能基間で反応を起こすことにより界面張力を低下させて、分散相サイズを小さくする手法であり、高分子ブレンド系の分散相サイズをサブミクロンメーター〜数十ナノメーターレベルにまで低減化することに成功しているが、ニ成分間に反応性基が存在しないと実現しないため技術的に大きな障害となっている。
従って、非相溶性高分子ブレンド系の性能、機能の相乗効果の発現を目指してブレンド化を図る場合は、分子レベルに近いサイズで分散相を制御する必要があり、従来技術の延長では容易にナノ分散高分子ブレンド物を作製することが困難であった。また、相容化剤等添加物の混入やリアクティブプロセシング法により生じた反応生成物等は、連続的かつ純粋な微細構造を必要とする光学材料や電子・電気材料においては構造上の“欠陥もしくは異物”となってしまうので、実用上大きな障害となってしまう欠点があった。
【０００４】
このような背景の元に、発明者は１０００ｒｐｍ以上のスクリュー回転が可能（最高出力３０００ｒｐｍ）な微量型高せん断成形加工機の製作に成功している（特許文献１）。当該装置は『微量型高せん断成形加工機HSE3000mini』という名称ですでに(株)井元製作所から販売されている。
【特許文献１】特開２００５−３１３６０８号公報
【非特許文献１】U.Sundararaj andC.W.Macosko, Macromolecules, 28,2647,(1995).
【非特許文献２】F.Ide andA.Hasegawa, J.Appl.Polym.Sci., 18,963(1974).
【発明の開示】
【発明が解決しようとする課題】
【０００５】
ポリカーボネート（ＰＣ）とポリメタクリレート（ＰＭＭＡ）は、非相溶性であり、それらのブレンド物を得るには、通常、両者を融点近傍の２００〜２４０℃で二軸の溶融混練機等を用いて混合するが、それらの押出し物の内部構造は一方の成分をマトリクスとした場合、他方の成分の分散相サイズが数ミクロン〜数十ミクロンメーターレベルにまで粗大化した、いわゆる相分離した構造となってしまうため、可視領域の波長より分散相のサイズが大きく、不透明な材料となってしまう。
【０００６】
本発明は、非相溶性高分子ブレンドであるＰＣ／ＰＭＭＡ系に対して、相容化剤等の余分な添加物を一切加えることなく、１０００ｒｐｍ以上のスクリュー回転が可能な微量型高せん断成形加工機で溶融混練することにより、一方の高分子成分をマトリクスとした場合、他方の高分子成分の分散相サイズを数百ナノメートル以下に制御した微視的分散構造を有する高分子ブレンド押出し物（フィルムやシート状含む）およびその押出し物の製造方法を提供することをその課題とする。
【課題を解決するための手段】
【０００７】
本発明によれば、１０００ｒｐｍ以上のスクリュー回転が可能な微量型高せん断成形加工機を用いて非相溶性高分子ブレンドであるＰＣ／ＰＭＭＡ系を溶融混練することにより、一方の高分子成分をマトリクスとした場合、他方の高分子成分の分散相サイズを数百ナノメートル以下に制御した高分子ブレンド押出し物およびその製造方法が提供される。
【０００８】
本発明は、上記の知見に基づいて完成に至ったものであり、以下のとおりのものである。
（１）ポリカーボネート（ＰＣ）；９７−６０重量％、及びポリメチルメタクリレート（ＰＭＭＡ）；３−４０重量％とのブレンドの押出し物（フィルムやシート状含む）であって、その押出し物の断面もしくは内部構造において直径数百ナノメートル以下のＰＭＭＡ分散相がPCマトリクス相に均一かつ密に分散していることを特徴とするナノ分散高分子ブレンド押出し物。
（２）該押出し物に再度熱履歴を与えても、すなわちブレンド物が溶融する温度まで再度上昇させて、その温度で保持した後、冷却した該ブレンド押出し物において内部構造ならびに分散相サイズに何ら変化を及ぼさない、極めて熱安定性に優れた構造であることを特徴とするナノ分散高分子ブレンド押出し物。
（３）該押出し物のシート状試料を作製し、フィルムにしたときに、透明性に優れた材料であることを特徴とするナノ分散高分子ブレンド押出し物。
（４）ポリカーボネート（ＰＣ）；９７−６０重量％、及びポリメチルメタクリレート（ＰＭＭＡ）；３−４０重量％とからなるドライブレンドを微量型高せん断成形加工機で溶融混練し、得られた溶融混練物を押出し成形することを特徴とするナノ分散高分子ブレンド押出し物の製造方法。
【発明の効果】
【０００９】
本発明により、非相溶性高分子ブレンドであるＰＣ／ＰＭＭＡ系の材料でも、一方の高分子成分をマトリクスとした場合、他方の高分子成分の分散相サイズを直径数百ナノメートル以下に制御した微視的分散構造を有する高分子ブレンド物、及び該高分子ブレンド物をフィルムやシート状に押出成形した樹脂成形物を得ることが可能となる。このような構造を有する材料においてはブレンド成分の一方が直径数百ナノメートル以下で他方に微視的に混合していることから、従来、相分離して分散相サイズが大きい（数ミクロンメーター以上）海・島構造になっている材料に比べ、ブレンドを構成する高分子本来の性質が相乗的に発揮され得るので、透明性に優れるだけでなく、極めて高性能、高機能な付加価値の高い材料を創出することが可能となる。また、本発明においては微量型高せん断成形加工機を用いて溶融混練を行うだけの簡便な方法であり、相容化剤等の余分な添加物を一切加える必要が無いため、連続的かつ純粋な微細構造を必要とする光学材料や電子・電気材料には最適な方法を提供することができる。
【発明を実施するための最良の形態】
【００１０】
本発明で用いるポリカーボネート（ＰＣ）；９７−６０重量％、及びポリメチルメタクリレート（ＰＭＭＡ）；３−４０重量％の混合物を混練させるには、混合物を粒状物の状態で混合させるドライブレンドによる方法を用いることができる。ドライブレンドは試料を真空中８０℃で１２時間乾燥後に行った。
【００１１】
上記微量型高せん断成形加工機を用いる場合、成形加工条件としては上記の特定温度の設定だけでなく、当該成形加工機におけるスクリュー回転数と混練時間の設定が重要である。本発明では、スクリュー回転数として５００〜３０００ｒｐｍ、混練時間として０．５分〜６０分の間で設定可能であるが、回転数ならびに混練時間として、それぞれ１０００〜２０００ｒｐｍ、１〜４分に設定することにより最適な結果を得ることができた。
本発明の場合には、前記の特定の温度下にスクリュー回転数と混練時間を最適数値にして高せん断成形を行ったところに特徴がある。このように、特定の条件を組み合わせて初めて良好な結果が得られる。仮に温度設定あるいは上記スクリュー回転数等の設定条件の一方でも、前記条件をはずれる場合には満足する結果を得ることができない。
【００１２】
上記微量型高せん断成形加工機を用いる場合、ブレンド物が充填されているシリンダー最先端部とスクリュー先端部とのギャップ、あるいは内部帰還型スクリューの内径を調節することによりせん断流動場の強さもしくは混練の度合いを変えることができる。通常、ギャップは１ミリから５ミリの間で任意の値を０．５ミリ間隔で設定可能であり、ギャップを1ミリに設定することにより最適な結果を得ることができた。
本発明の場合には前記の特定の温度下に最先端部とスクリュー先端部とのギャップを最適数値にして高せん断成形を行ったところに特徴がある。このように、特定の条件を組み合わせて初めて良好な結果が得られる。仮に温度設定あるいは上記ギャップ等の設定条件の一方でも、前記条件をはずれる場合には満足する結果を得ることができない。
【実施例】
【００１３】
次に本発明を実施例によりさらに詳細に説明する。
本明細書で述べている熱分析は以下のように測定されたものである。
（熱分析）
従来、非相溶性ポリマーブレンド系においては、それぞれの構成ポリマーのガラス転移を調べることにより間接的に相溶状態を検証することができる。すなわち、相溶しなければ、当該ポリマーブレンド系のガラス転移は、示差走査熱量計（DSC）測定により、それぞれ別々の異なる転移として２つ観測される。しかしながら、相溶状態が改善されることにより、各々のガラス転移が合体して1つの転移として観察される。
通常は、このようなガラス転移はDSC曲線のベースラインの“ずれ“として観測され、その中間点をガラス転移点（Ｔｇ）と定義している。従って、このような観測を行うことにより、Ｔｇが著しくシフトしていれば、相溶状態が示唆され、分散相のサイズが数百ナノメートル以下になったことが予想される。
当該熱分析はTA Instruments社製示差走査熱量計（DSC）を用いて、窒素ガス還流下で昇温速度１０℃／ｍｉｎにて行った。
【００１４】
実施例１
原料のポリカーボネート（ＰＣ）は帝人化成(株)社製パンライトL-1250YもしくはL-1225Y、あるいは122を用いた。また、ポリメチルメタクリレート（ＰＭＭＡ）として、住友化学(株)社製のスミペックスLG21（あるいは台湾奇美実業社製CM-205もしくはCM-207）を用いた。両者を真空下８０℃で１２時間乾燥した後、室温でＰＣ８０重量％とＰＭＭＡ２０重量％の割合でドライブレンドした。さらに、このドライブレンド物の２〜５ｇを微量型高せん断成形加工機に投入し、ギャップを１ミリに設定し、２３０〜２４０℃に加熱溶融して混練（スクリュー回転数：１２００ｒｐｍないしは１８００ｒｐｍ、混練時間：２分ないしは４分）し、Ｔ−ダイから押出し、冷却水槽を通すことにより冷却固化したところ、表面状態の良好な押出し物を得ることができた。この際、せん断発熱を低減化するため、冷却機構を用いて、樹脂温度が２５０℃を超えないように温度制御した。
【００１５】
実施例２
実施例１において作製したＰＣ／ＰＭＭＡ＝８０／２０ブレンド試料において、示差走査熱量計（DSC）測定を行った結果を図1、２に示した。図１ではＰＣとして帝人化成(株)社製パンライト122を用い、ＰＭＭＡとして台湾奇美実業社製CM-207を用いた時のDSC曲線を示した。前者のガラス転移温度（Ｔｇ）は１４３℃、後者のＴｇは１０７℃である。これをＰＣ／ＰＭＭＡ＝８０／２０ブレンド組成にて２３０℃で１８００ｒｐｍ、混練時間４分のときには、下から２番目のDSC曲線で示されるように、そのブレンド系のＴｇは１２０℃となり、著しいＴｇシフトが観測された。これら著しいＴｇシフトを示した試料では、透明な試料が作製された。
同様に、図２では、ＰＣとして帝人化成(株)社製パンライトL-1225Yを用い、ＰＮＮＡとして台湾奇美実業社製CM-207を用いた時のDSC曲線を示した。これをＰＣ／ＰＭＭＡ＝８０／２０ブレンド組成にて２３５℃で１８００ｒｐｍ、混練時間４分のときには、下から２番目のDSC曲線で示されるように、そのブレンド系のＴｇは１３５℃近辺となり、著しいＴｇシフトが観測された。これら著しいＴｇシフトを示した試料では、透明な試料が作製された。
【図面の簡単な説明】
【００１６】
【図１】示差走査熱量計（DSC）によるガラス転移点（Ｔｇ）の測定結果を示す図
【図２】示差走査熱量計（DSC）によるガラス転移点（Ｔｇ）の測定結果を示す図
【図１】
2009196196.tif 000002
【図２】
2009196196.tif 000003